(57)【特許請求の範囲】
【請求項１】
シリル変性ポリオレフィンと酸無水物基及び／又はイミド基を有するハロゲン系難燃剤を含む難燃剤とを含む水架橋性樹脂組成物であって、前記難燃剤の割合が、前記シリル変性ポリオレフィン１００重量部に対して１〜４０重量部である組成物。
【請求項２】
ハロゲン系難燃剤が芳香族環又は脂肪族環を含む請求項１記載の組成物。
【請求項３】
ハロゲン系難燃剤が、ハロゲン化無水フタル酸及び／又はＣ１−１０アルキレンビスハロゲン化イソインドリンジオンである請求項１又は２記載の組成物。
【請求項４】
さらに難燃助剤を含み、難燃剤と前記難燃助剤との重量割合が、前者／後者＝８５／１５〜４５／５５である請求項１〜３のいずれかに記載の組成物。
【請求項５】
難燃助剤がアンチモン系難燃助剤である請求項４記載の組成物。
【請求項６】
さらに揮発性発泡剤を含む請求項１〜５のいずれかに記載の組成物。
【請求項７】
さらに脂肪酸アマイドを含む請求項１〜６のいずれかに記載の組成物。
【請求項８】
さらに架橋促進剤を含む請求項１〜７のいずれかに記載の組成物。
【請求項９】
シリル変性ポリオレフィンが、ポリオレフィンに、加水分解縮合性基及びエチレン性不飽和結合を有するシリル化合物がグラフト重合した重合体である請求項１〜８のいずれかに記載の組成物。
【請求項１０】
加水分解縮合性基に対して反応可能な基を有する添加剤を実質的に含まない請求項１〜９のいずれかに記載の組成物。
【請求項１１】
請求項１〜１０のいずれかに記載の組成物で形成された発泡体。
【請求項１２】
キシレンを用いて１３５℃で８時間抽出する方法で測定したゲル分率が５０重量％以上である請求項１１記載の発泡体。
【請求項１３】
発泡倍率が１０倍以上である請求項１１又は１２記載の発泡体。
【請求項１４】
請求項１〜１０のいずれかに記載の組成物を発泡成形する発泡工程、発泡成形した組成物を架橋する架橋工程を含む発泡体の製造方法。
【請求項１５】
架橋工程において、空気中の水分によりシリル変性ポリオレフィンを水架橋する請求項１４記載の製造方法。
【発明の詳細な説明】
【技術分野】
【０００１】
本発明は、高い発泡倍率で発泡でき、かつ耐熱性及び難燃性にも優れた水架橋性ポリオレフィン組成物並びにこの組成物で形成された発泡体（特に独立気泡発泡体）及びその製造方法に関する。
【背景技術】
【０００２】
トリアルコキシシリルエテンなどのシリル化合物をポリオレフィンにグラフト重合させたシリル変性ポリオレフィンは、成形後に容易に空気中の水分により架橋（水架橋）でき、耐熱性などを向上できるため、各種の発泡体に利用されている。
【０００３】
特開昭４８−１００４７０号公報（特許文献１）には、シリル変性ポリエチレン又は共重合体、発泡剤及びシロキサン縮合触媒を含む発泡可能な組成物が開示されている。この文献の実施例では、前記発泡剤としてアゾジカルボンアミドが配合されている。
【０００４】
しかし、この組成物では、発泡倍率を向上させるのが困難である。さらに、発泡剤としてアゾジカルボンアミドを用いるため、用途によっては、分解に伴って発生するギ酸や酢酸などの有機酸やアンモニアなどによる弊害（例えば、銅配管の腐食など）が起こる。
【０００５】
特開昭６０−５５０３６号公報（特許文献２）には、ポリオレフィン系樹脂のシリル変性体１００重量部に、デカブロムジフェニルエーテル及び／又はヘキサブロムベンゼン３〜１５重量部と三酸化アンチモン及び／又は五酸化アンチモン１〜１５重量部とを混合し、押出機内で加熱溶融すると共に低沸点炭化水素ガスを混合して金型から押出発泡させ、大気中の水分でゲル分５〜９０％に架橋する難燃性発泡体の製造方法が開示されている。この文献の実施例では、デカブロムジフェニルエーテルと三酸化アンチモンとを、前者／後者＝２／１の重量割合で配合している。
【０００６】
しかし、この組成物でも、難燃剤を含むため、発泡倍率を向上させるのが困難である。
【０００７】
特開２００６−１９９７６０号公報（特許文献３）には、トリアルコキシシリルエテンをグラフト結合させた低密度ポリエチレンと有機難燃剤とを含有する混練物に発泡剤を供給し、押出成形して発泡させる難燃性樹脂発泡体の製造方法において、前記有機難燃剤として、前記ポリエチレンの融解温度以下の融解温度を有する難燃剤を用いる方法が開示されている。この文献には、前記有機難燃剤として、臭素及び／又は塩素を含む有機ハロゲン化合物が記載され、実施例では塩素化パラフィンが使用されている。また、難燃助剤として、無機アンチモン化合物を有機難燃剤に対して１／７〜２／３の重量比で配合してもよいことが記載され、実施例では、有機難燃剤／難燃助剤＝２／１の重量比で配合されている。さらに、添加剤として、高級脂肪酸エステル、高級脂肪酸アミドなどの収縮防止剤が記載され、実施例では、ステアリン酸モノグリセリドが使用されている。
【０００８】
しかし、この組成物でも、発泡倍率を向上させるのが困難である。また、難燃剤の可塑化効果などにより、樹脂の耐熱性が低下する。さらに、塩素パラフィンを用いると、押出成形時に発生した塩化水素が樹脂中に内包され、用途によっては弊害（例えば、銅配管の腐食など）が起こる。
【先行技術文献】
【特許文献】
【０００９】
【特許文献１】特開昭４８−１００４７０号公報（特許請求の範囲、実施例）
【特許文献２】特開昭６０−５５０３６号公報（特許請求の範囲、実施例）
【特許文献３】特開２００６−１９９７６０号公報（特許請求の範囲、段落［００３０］、実施例）
【発明の概要】
【発明が解決しようとする課題】
【００１０】
従って、本発明の目的は、発泡倍率を低下させることなく、耐熱性及び難燃性を向上できる水架橋性ポリオレフィン組成物並びにこの組成物で形成された発泡体及びその製造方法を提供することにある。
【００１１】
本発明の他の目的は、表面平滑性を向上できる水架橋性ポリオレフィン組成物並びにこの組成物で形成された発泡体及びその製造方法を提供することにある。
【００１２】
本発明のさらに他の目的は、発泡成形しても、有害成分やゲル化の発生を抑制できる発泡体を形成できる水架橋性ポリオレフィン組成物並びにこの組成物で形成された発泡体及びその製造方法を提供することにある。
【課題を解決するための手段】
【００１３】
本発明者は、前記課題を達成するため鋭意検討した結果、難燃剤として、酸無水物基及び／又はイミド基を有するハロゲン系難燃剤を配合することにより、水架橋性のシリル変性ポリオレフィンを発泡成形しても、高い発泡倍率で発泡できることを見いだし、本発明を完成した。
【００１４】
すなわち、本発明の水架橋性樹脂組成物は、シリル変性ポリオレフィンと酸無水物基及び／又はイミド基を有するハロゲン系難燃剤を含む難燃剤とを含む。前記ハロゲン系難燃剤は芳香族環又は脂肪族環を含んでいてもよい。前記ハロゲン系難燃剤は、ハロゲン化無水フタル酸及び／又はＣ１−１０アルキレンビスハロゲン化イソインドリンジオンであってもよい。前記難燃剤の割合は、シリル変性ポリオレフィン１００重量部に対して、１〜４０重量部程度であってもよい。本発明の組成物は、さらに難燃助剤（特にアンチモン系難燃助剤）を含んでいてもよい。前記難燃剤と前記難燃助剤との重量割合は、前者／後者＝８５／１５〜４５／５５程度である。本発明の組成物は、さらに発泡剤（特に揮発性発泡剤）を含んでいてもよい。また、本発明の組成物は、さらに架橋促進剤を含んでいてもよい。前記シリル変性ポリオレフィンは、ポリオレフィンに、加水分解縮合性基及びエチレン性不飽和結合を有するシリル化合物がグラフト重合した重合体であってもよい。本発明の組成物は、加水分解縮合性基に対して反応可能な基を有する添加剤を実質的に含まないのが好ましい。
【００１５】
本発明には、前記組成物で形成された発泡体も含まれる。本発明の発泡体は、キシレンを用いて１３５℃で８時間抽出する方法で測定したゲル分率が５０重量％以上であってもよい。本発明の発泡体は、発泡倍率が１０倍以上であってもよい。
【００１６】
本発明には、前記組成物を発泡成形する発泡工程、発泡成形した組成物を架橋する架橋工程を含む発泡体の製造方法も含まれる。前記架橋工程において、空気中の水分によりシリル変性ポリオレフィンを水架橋してもよい。
【発明の効果】
【００１７】
本発明では、難燃剤として、酸無水物基及び／又はイミド基を有するハロゲン系難燃剤を配合しているため、発泡倍率を低下させることなく、耐熱性及び難燃性を向上できる。また、発泡体表面の平滑性も向上できる。さらに、脂肪酸アマイドと揮発性発泡剤とを組み合わせることにより、押出発泡成形などで発泡成形しても、有害成分やゲル化の発生を抑制できる。
【発明を実施するための形態】
【００１８】
［水架橋性樹脂組成物］
本発明の水架橋（湿気硬化）性樹脂組成物は、シリル変性ポリオレフィンと酸無水物基及び／又はイミド基を有するハロゲン系難燃剤とを含む。
【００１９】
（シリル変性ポリオレフィン）
シリル変性ポリオレフィンは、水架橋可能な加水分解縮合性のシリル基（水架橋性シリル基）を有するポリオレフィンであればよく、主鎖を構成する単量体として、加水分解縮合性のシリル基を有する単量体を用いて得られた重合体であってもよく、ポリオレフィンの主鎖に加水分解縮合性のシリル基を有する単量体をグラフト重合させた重合体であってもよい。これらのうち、架橋性や生産性などの点から、ポリオレフィンに、加水分解縮合性基及びエチレン性不飽和結合を有するシリル化合物をグラフト重合させた重合体が好ましい。
【００２０】
加水分解縮合性のシリル基としては、例えば、ヒドロキシシリル基；トリクロロシリルなどのトリハロシリル基；メチルジクロロシリルなどのＣ１−４アルキルジハロシリル基；フェニルジクロロシリルなどのアリールジハロシリル基；ジメチルクロロシリルなどのジＣ１−４アルキルハロシリル基；トリメトキシシリル、トリエトキシシリルなどのトリＣ１−４アルコキシシリル基；メチルジメトキシシリル、ジエトキシメチルシリルなどのジＣ１−４アルコキシＣ１−４アルキルシリル基；フェニルジメトキシシリル、フェニルジエトキシシリルなどのアリールジＣ１−４アルコキシシリル基；メトキシジメチルシリル、エトキシジメチルシリルなどのＣ１−４アルコキシジＣ１−４アルキルシリル基；ジフェニルメトキシシリル、ジフェニルエトキシシリルなどのジアリールＣ１−４アルコキシシリル基；フェニルメトキシメチルシリル、フェニルエトキシメチルシリルなどのアリールＣ１−４アルコキシＣ１−４アルキルシリル基などが挙げられる。これらのシリル基は、単独で又は二種以上組み合わせて使用できる。これらのシリル基のうち、トリメトキシシリル、トリエトキシシリルなどのトリＣ１−４アルコキシシリル基が好ましい。
【００２１】
このような加水分解縮合性基（加水分解縮合性シリル基）及びエチレン性不飽和結合を有するシリル化合物としては、例えば、トリメトキシシリルエテン、トリエトキシシリルエテン、メチルジメトキシシリルエテンなどのＣ１−４アルコキシシリルエテン；トリメトキシシリルプロペン、トリエトキシシリルプロペンなどのＣ１−４アルコキシシリルプロペン；トリメトキシシリルブテンなどのＣ１−４アルコキシシリルブテン；トリメトキシシリルシクロヘキセンなどのＣ１−４アルコキシシリルシクロヘキセン；トリメトキシシリルシクロペンタジエンなどのＣ１−４アルコキシシリルシクロペンタジエン；（メタ）アクリロイル基を有するシリル化合物としては、例えば、トリメトキシシリル−２−エチルメタクリレート、トリメトキシシリル−３−プロピルメタクリレートなどのＣ１−４アルコキシシリルＣ２−４アルキル（メタ）アクリレートなどが挙げられる。これらのシリル化合物は、単独で又は二種以上組み合わせて使用できる。これらのシリル化合物のうち、トリメトキシシリルエテンなどのＣ１−４アルコキシシリルエテンが好ましい。
【００２２】
シリル変性ポリオレフィンの主骨格を形成するポリオレフィンには、オレフィンの単独又は共重合体が含まれる。オレフィンとしては、例えば、エチレン、プロピレン、１−ブテン、イソブテン、４−メチル−１−ブテン、１−ペンテン、３−メチル−１−ペンテンなどのα−Ｃ２−１０オレフィン（好ましくはα−Ｃ２−８オレフィン、さらに好ましくはα−Ｃ２−４オレフィン）などが挙げられる。これらのオレフィンは、単独で又は２種以上組み合わせて使用してもよい。これらのオレフィンのうち、エチレン及び／又はプロピレンを含むのが好ましい。
【００２３】
ポリオレフィンは、オレフィンと共重合性単量体との共重合体であってもよい。共重合性単量体としては、例えば、重合性ニトリル化合物（例えば、（メタ）アクリロニトリルなど）、（メタ）アクリル系単量体（例えば、（メタ）アクリル酸メチル、（メタ）アクリル酸エチルなどの（メタ）アクリル酸エステル類、（メタ）アクリル酸など）、不飽和ジカルボン酸又はその誘導体（無水マレイン酸など）、ビニルエステル類（例えば、酢酸ビニル、プロピオン酸ビニルなど）、共役ジエン類（ブタジエン、イソプレンなど）などが例示できる。共重合性単量体は、単独で又は２種以上組み合わせて使用できる。共重合性単量体の割合は、全単量体中０〜５０モル％、好ましくは０．１〜３０モル％、さらに好ましくは１〜１０モル％程度である。
【００２４】
前記共重合体（オレフィン同士の共重合体及びオレフィンと共重合性単量体との共重合体）には、ランダム共重合体、交互共重合体、ブロック共重合体、グラフト共重合体が含まれるが、通常、ランダム共重合体又は交互共重合体である。
【００２５】
これらのポリオレフィンは、単独で又は二種以上組み合わせて使用できる。これらのポリオレフィンのうち、発泡性などの点から、ポリエチレン系樹脂、ポリプロピレン系樹脂などのポリＣ２−３オレフィン系樹脂（特にポリエチレン系樹脂）が好ましい。
【００２６】
ポリエチレン系樹脂としては、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−プロピレン共重合体、エチレン−ブテン−１共重合体、エチレン−プロピレン−ブテン−１共重合体、エチレン−（４−メチルペンテン−１）共重合体、エチレン−酢酸ビニル共重合体、エチレン−メチルメタクリレート共重合体などが挙げられる。これらのポリエチレン系樹脂は、単独で又は二種以上組み合わせて使用できる。これらのポリエチレン系樹脂のうち、発泡性などの点から、ＬＤＰＥ、ＬＬＤＰＥ、エチレン−酢酸ビニル共重合体などが好ましい。
【００２７】
ポリエチレン系樹脂の数平均分子量は、１０,０００〜３００,０００、好ましくは１５,０００〜２００,０００、さらに好ましくは２０,０００〜１００,０００程度であってもよい。なお、分子量は、ゲルパーミエーションクロマトグラフィー法（ＧＰＣ法）において、測定温度１４０℃で、溶媒としてオルトジクロロベンゼン、及びカラム（Ｓｈｏｄｅｘ  ＧＰＣ  ＡＤ−８０６ＭＳ）を用いて、ポリスチレンを基準とするユニバーサルキャリブレーションにより測定できる。
【００２８】
ポリエチレン系樹脂のメルトフローレート（ＭＦＲ）は、ＪＩＳ  Ｋ  ７２１０に準じた方法（１９０℃、荷重２１．２Ｎ）で、例えば、０．１〜２０ｇ／１０分、好ましくは０．３〜１０ｇ／１０分、さらに好ましくは０．５〜５ｇ／１０分（特に０．６〜３ｇ／１０分）程度である。ＭＦＲが小さすぎても、逆に大きすぎても、発泡性や強度などが低下する虞がある。
【００２９】
前記ポリエチレン系樹脂の融点又は軟化点は、８０〜１５０℃、好ましくは９０〜１４０℃、さらに好ましくは１００〜１３０℃程度であってもよい。
【００３０】
ポリプロピレン系樹脂としては、例えば、ポリプロピレン、プロピレン−エチレン共重合体、プロピレン−（メタ）アクリル酸共重合体、プロピレン−エチレン−ブテン−１などが挙げられる。これらのポリプロピレン系樹脂は、単独で又は二種以上組み合わせて使用できる。これらのポリプロピレン系樹脂のうち、ポリプロピレン、プロピレン−エチレン共重合体などが好ましい。
【００３１】
ポリプロピレン系樹脂の数平均分子量は、１０,０００〜５００,０００、好ましくは１５,０００〜３００,０００、さらに好ましくは２０,０００〜１００,０００程度であってもよい。なお、ポリプロピレン系樹脂の数平均分子量は、ゲルパーミエーションクロマトグラフィー法（ＧＰＣ法）により測定できる。前記ポリプロピレン系樹脂の数平均分子量は、前記ポリエチレン系樹脂の数平均分子量の測定方法と同じ条件で測定できる。
【００３２】
ポリプロピレン系樹脂の融点又は軟化点は、１２０〜１８０℃、好ましくは１３０〜１７５℃、さらに好ましくは１４０〜１７０℃程度であってもよい。
【００３３】
ポリプロピレン系樹脂のＭＦＲは、ＪＩＳ  Ｋ  ７２１０に準じた方法（２３０℃、荷重２１．２Ｎ）で、例えば、０．１〜２０ｇ／１０分、好ましくは０．３〜１０ｇ／１０分、さらに好ましくは０．５〜８ｇ／１０分（特に１〜５ｇ／１０分）程度である。ＭＦＲが小さすぎても、逆に大きすぎても、発泡性や強度などが低下する虞がある。
【００３４】
加水分解縮合性基及びエチレン性不飽和結合を有するシリル化合物の割合は、ポリオレフィン１００重量部に対して、例えば、０．１〜３０重量部、好ましくは０．５〜１０重量部（例えば１〜８重量部）、さらに好ましくは２〜６重量部（特に３〜５重量部）程度である。前記シリル化合物の割合が少なすぎると、架橋密度が小さくなり、耐熱性が低下する虞があり、多すぎると、発泡倍率が低下する虞がある。
【００３５】
前記シリル化合物をポリオレフィンにグラフト重合する際には、慣用のラジカル重合開始剤を添加してもよい。ラジカル重合開始剤としては、例えば、有機過酸化物［ジアシルパーオキサイド、パーオキシエステル、ジアルキルパーオキサイド（例えば、ジクミルパーオキサイド、ｔ−ブチルクミルパーオキサイド、１，１−ジ−ブチルパーオキシ−３，３，５−トリメチルシクロヘキサン、２，５−ジメチル−２，５−ジ（ｔ−ブチルパーオキシ）−ヘキサン、１，３−ビス（ｔ−ブチルパーオキシ−イソプロピル）ベンゼン、ジ−ｔ−ブチルパーオキサイドなど）など］、無機過酸化物（例えば、過酸化水素、過硫酸ナトリウム、過硫酸カリウム、過硫酸アンモニウムなど）などが挙げられる。これらのラジカル重合開始剤は、単独で又は二種以上組み合わせて使用できる。これらのうち、ジアルキルパーオキサイドなどの有機過酸化物が汎用される。
【００３６】
ラジカル重合開始剤の割合は、ポリオレフィン１００重量部に対して、例えば、０．０１〜５重量部、好ましくは０．０３〜３重量部、さらに好ましくは０．０５〜１重量部（特に０．１〜０．５重量部）程度である。
【００３７】
重合に際しては、さらに慣用の添加剤（重合禁止剤など）を含んでいてもよい。
【００３８】
グラフト重合の方法としては、例えば、溶融混練などにより加熱して重合させる方法が好ましい。重合温度としては、ポリオレフィンを軟化できる温度であればよく、ポリオレフィンの種類に応じて選択でき、例えば、８０〜３００℃、好ましくは１００〜２５０℃、さらに好ましくは１５０〜２３０℃（特に１６０〜２２０℃）程度である。
【００３９】
（難燃剤）
難燃剤は、発泡倍率の低下を抑制できる点から、酸無水物基及び／又はイミド基を有するハロゲン系難燃剤を含む。このハロゲン系難燃剤は、ハロゲン原子と酸無水物基及び／又はイミド基とを有していればよいが、通常、ハロゲン原子は、塩素原子又は臭素原子であり、芳香族環又は脂肪族環（特に芳香族環）が酸無水物基及び／又はイミド基を有しているのが好ましい。
【００４０】
芳香族環（アレーン）としては、例えば、ベンゼン、ナフタレンなどのＣ６−２０アレーンなどが挙げられる。脂肪族環としては、その水添物、例えば、シクロヘキサン、水添ナフタレンなどの水添Ｃ６−２０アレーンなどが挙げられる。これらのうち、難燃性などの点から、ベンゼンなどのＣ６−１０アレーンが好ましい。
【００４１】
酸無水物基及び／又はイミド基の数は、分子内に１以上あれば、特に限定されず、例えば、１〜１０、好ましくは１〜５、さらに好ましくは１〜３（特に１〜２）程度である。イミド基は、アルキレン基で連結されることにより、ビスマレイミド骨格を形成していてもよい。イミド基の連結基としてのアルキレン基としては、例えば、エチレンなどのＣ１−１０アルキレン基（特にＣ２−４アルキレン基）などが挙げられる。
【００４２】
分子内のハロゲン原子の数は、芳香族環や脂肪族環の員数に応じて選択でき、例えば、炭化水素の少なくとも一部の水素原子がハロゲン原子に置換されていればよいが、難燃性を向上できる点から、置換可能な全ての水素原子がハロゲン原子で置換されたパーハロ炭化水素基が好ましい。具体的には、分子内のハロゲン原子の数は、例えば、１〜３０、好ましくは３〜２０、さらに好ましくは５〜１５（特に６〜１０）程度である。
【００４３】
酸無水物基及び／又はイミド基を有するハロゲン系難燃剤としては、例えば、テトラクロロ無水フタル酸、テトラブロモ無水フタル酸などのハロゲン化無水フタル酸又はその水添物；２，２’−エチレンビス（テトラクロロイソインドリンジオン）、２，２’−エチレンビス（テトラブロモイソインドリンジオン）などのＣ１−１０アルキレンビスハロゲン化イソインドリンジオン又はその水添物などが挙げられる。これらのハロゲン系難燃剤は、単独で又は二種以上組み合わせて使用できる。これらのハロゲン系難燃剤のうち、安全性などの点から、テトラブロモ無水フタル酸などの臭素化無水フタル酸、２，２’−エチレンビス（テトラブロモイソインドリンジオン）などのＣ１−６アルキレンビス臭素化インドリンジオンが好ましく、発泡倍率を向上できる点から、エチレンビステトラブロモイソインドリンジオンなどのＣ２−４アルキレンビス臭素化イソインドリンジオンが特に好ましい。
【００４４】
前記ハロゲン系難燃剤の割合は、難燃剤全体に対して、例えば、５０重量％以上、好ましくは７０重量％以上、さらに好ましくは８０重量％以上（特に９０重量％以上）であり、難燃剤が、実質的に前記ハロゲン系難燃剤のみからなるのが好ましい。前記ハロゲン系難燃剤の割合が少なすぎると、発泡倍率が低下する虞がある。
【００４５】
難燃剤は、発泡倍率を低下させない範囲であれば、他の難燃剤を含んでいてもよい。他の難燃剤としては、慣用の難燃剤、例えば、ホウ酸系難燃剤、リン系難燃剤などの無機系難燃剤；窒素系難燃剤、他のハロゲン系難燃剤などの有機系難燃剤などが挙げられる。これらの難燃剤は、単独で又は二種以上組み合わせて使用できる。これらの難燃剤のうち、難燃性に優れる点から、有機系難燃剤、特に、他のハロゲン系難燃剤が好ましい。他のハロゲン系難燃剤には、通常、塩素系難燃剤、臭素系難燃剤が含まれる。
【００４６】
塩素系難燃剤としては、例えば、塩素化アルカン、塩素化パラフィンなどの脂肪族系塩素化物；塩素化シクロアルカン（塩素化ペンタシクロデカンなど）などの脂環族系塩素化物；塩素化アレーン（塩素化ナフタレン、テトラクロロ無水フタル酸などの塩素化無水フタル酸など）、塩素化ビスアレーン類（塩素化ビフェニル、テトラクロロビスフェノールＡなどの塩素化ビスフェノール類など）、塩素化芳香族ポリマー（塩素化ポリフェニル、塩素化ポリスチレンなど）などの芳香族系塩素化物などが挙げられる。これらの塩素系難燃剤は、単独で又は二種以上組み合わせて使用できる。
【００４７】
臭素系難燃剤としては、例えば、臭素化アルカン（テトラブロモエタン、テトラブロモブタンなど）、臭素化パラフィンなどの脂肪族系臭素化物；臭素化シクロアルカン（ヘキサブロモシクロデカンなどの臭素化シクロデカンなど）などの脂環族系臭素化物；臭素化アレーン（ヘキサブロモベンゼンなどの臭素化ベンゼン、臭素化ナフタレン、テトラブロモ無水フタル酸などの臭素化無水フタル酸など）、臭素化ビスアレーン類（臭素化ビフェニル、デカブロモジフェニルエーテルなどの臭素化ジフェニルエーテル、テトラブロモビスフェノールＡなどの臭素化ビスフェノール類、エチレンビスペンタブロモベンゼン（エタン−ジイル−ビス−ペンタブロモベンゼン）などのＣ１−１０アルキレンビス臭素化ベンゼンなど）、臭素化芳香ポリマー（テトラブロモビスフェノールＡ型エポキシ樹脂などの臭素化エポキシ樹脂、臭素化ビスフェノール型フェノキシ樹脂、臭素化ポリスチレン、臭素化ポリカーボネート、臭素化ポリフェニレンオキサイドなど）などの芳香族臭素化物などが挙げられる。これらの臭素系難燃剤は、単独で又は二種以上組み合わせて使用できる。
【００４８】
他の難燃剤の割合は、難燃剤全体に対して、例えば、５０重量％以下、好ましくは４０重量％以下（例えば１〜４０重量％）、さらに好ましくは３０重量％以下（例えば１０〜３０重量％）程度である。他の難燃剤の割合が多すぎると、発泡倍率が低下する虞がある。
【００４９】
難燃剤（特に前記ハロゲン系難燃剤）の割合は、シリル変性ポリオレフィン１００重量部に対して、例えば１〜４０重量部、好ましくは５〜３０重量部（例えば６〜２０重量部）、さらに好ましくは８〜１５重量部（特に９〜１３重量部）程度である。難燃剤の割合が多すぎると、発泡性や機械的特性が低下し易く、少なすぎると、難燃性が低下する虞がある。なお、ハロゲン系難燃剤の割合は、シリル変性ポリオレフィンの難燃性が低いためか、通常の樹脂よりも比較的多い割合である。
【００５０】
（難燃助剤）
難燃剤は、さらに難燃助剤と組み合わせてもよい。難燃助剤には、アンチモン化合物（アンチモン酸化物など）、スズ化合物（酸化スズなど）、ジルコニウム化合物（酸化ジルコニウムなど）などが含まれ、通常、アンチモン系難燃助剤が使用される。
【００５１】
アンチモン系難燃助剤としては、例えば、酸化アンチモン（三酸化アンチモン、五酸化アンチモンなど）や、アンチモン酸塩（アンチモン酸ナトリウム、アンチモン酸マグネシウムなどのアンチモン酸金属塩、アンチモン酸アンモニウムなど）などが挙げられる。これらのアンチモン化合物のうち、三酸化アンチモンＳｂ２Ｏ３及び／又はｘＮａ２Ｏ・Ｓｂ２Ｏ５・ｙＨ２Ｏ（ｘ＝０〜１，ｙ＝０〜４）などの酸化アンチモンが好ましい。これらのアンチモン化合物は、単独で又は二種以上組み合わせて使用できる。
【００５２】
アンチモン系難燃助剤の平均粒径は、例えば、０．０１〜５μｍ、好ましくは０．０５〜４μｍ、さらに好ましくは０．１〜３μｍ程度である。また、アンチモン系難燃助剤の表面を、エポキシ化合物、シリル化合物、イソシアネート化合物、チタネート化合物などの表面処理剤で表面処理してもよい。
【００５３】
前記ハロゲン系難燃剤と難燃助剤（特にアンチモン系難燃助剤）との重量割合は、前者／後者＝８５／１５〜４５／５５、好ましくは８０／２０〜５０／５０、さらに好ましくは７５／２５〜５５／４５（特に７０／３０〜６０／４０）程度である。難燃助剤の比率が少なすぎると、難燃性が低下し易く、多すぎても低下する虞がある。
【００５４】
難燃助剤の割合は、シリル変性ポリオレフィン１００重量部に対して、例えば１〜２５重量部、好ましくは２〜２０重量部（例えば３〜１５重量部）、さらに好ましくは４〜１０重量部（特に５〜８重量部）程度である。
【００５５】
（脂肪酸アマイド）
本発明の水架橋性樹脂組成物は、前記シリル変性ポリオレフィンの発泡において、収縮を防止して発泡体の発泡倍率を向上できる点から、脂肪酸アマイドをさらに含んでいてもよい。
【００５６】
脂肪酸アマイドとしては、例えば、カプリン酸アマイド、ラウリン酸アマイド、ミリスチン酸アマイド、パルミチン酸アマイド、ステアリン酸アマイド、イソステアリン酸アマイド、アラキジン酸アマイド（エイコサン酸アマイド）、ベヘン酸アマイドなどのＣ１０−２４飽和脂肪酸アマイド；ミリストレイン酸アマイド、パルミトレイン酸アマイド、ペトロセリン酸アマイド、オレイン酸アマイド、リノール酸アマイド、リノレン酸アマイド、リシノール酸アマイド、エライジン酸アマイド、ガトレン酸アマイド、アラキドン酸アマイド、エルカ酸アマイド、ブラシジン酸アマイドなどのＣ１０−２４不飽和脂肪酸アマイド；メチレンビスラウリン酸アマイド、メチレンビスステアリン酸アマイド、エチレンビスカプリル酸アマイド、エチレンビスカプリン酸アマイド、エチレンビスラウリン酸アマイド、エチレンビスステアリン酸アマイド、エチレンビスイソステアリン酸アマイド、エチレンビスベヘン酸アマイド、テトラメチレンビスステアリン酸アマイド、ヘキサメチレンビスステアリン酸アマイド、ヘキサメチレンビスベヘン酸アマイドなどのＣ１−１０アルキレンビスＣ８−２４飽和脂肪酸アマイド；メチレンビスオレイン酸アマイド、エチレンビスオレイン酸アマイド、エチレンビスエルカ酸アマイドなどのＣ１−１０アルキレンビスＣ８−２４不飽和脂肪酸アマイド；Ｎ，Ｎ’−ジステアリルアジピン酸アマイド、Ｎ，Ｎ’−ジステアリルセバシン酸アマイドなどのＣ６−１２アルカンジカルボン酸と飽和Ｃ８−２４高級アミンとの反応により生成するビスアマイド；Ｎ，Ｎ’−ジオレイルアジピン酸アマイド、Ｎ，Ｎ’−ジオレイルセバシン酸アマイドなどのＣ６−１２アルカンジカルボン酸と不飽和Ｃ８−２４高級アミンとの反応により生成するビスアマイドなどが挙げられる。
【００５７】
これらの脂肪酸アマイドは、単独で又は二種以上組み合わせて使用できる。これらの脂肪酸アマイドのうち、発泡倍率を向上できる点から、ラウリン酸アマイド、ステアリン酸アマイド、パルミチン酸アマイド、ステアリン酸アマイド、イソステアリン酸アマイド、アラキジン酸アマイド（エイコサン酸アマイド）、ベヘン酸アマイドなどのＣ１２−１８飽和脂肪酸アマイド、エチレンビスステアリン酸アマイドなどのＣ１−４アルキレンビスＣ１０−１８飽和脂肪酸アマイドが好ましい。
【００５８】
脂肪酸アマイドの割合は、シリル変性ポリオレフィン１００重量部に対して、例えば０．０５〜２０重量部、好ましくは０．１〜１８重量部（例えば、０．２〜１５重量部）、さらに好ましくは０．５〜１０重量部（特に１〜５重量部）程度である。脂肪酸アマイドの割合が少なすぎると、発泡倍率を向上できない虞があり、多すぎると、機械的特性が低下する虞がある。
【００５９】
（発泡剤）
本発明の水架橋性樹脂組成物は、さらに発泡剤を含んでいてもよい。発泡剤は、発泡において水架橋が進行するのを抑制でき、発泡倍率を向上できるともに、用途によって有害な成分が生じない点から、揮発性発泡剤（物理発泡剤）が好ましく、加水分解縮合性基との反応可能な基（特にヒドロキシル基）を有さない揮発性発泡剤が特に好ましい。
【００６０】
このような揮発性発泡剤としては、例えば、不活性又は不燃性ガス（窒素、炭酸ガス、フロン、代替フロンなど）、有機系物理発泡剤［例えば、脂肪族炭化水素（プロパン、ｎ−ブタン、イソブタン、ペンタン（ｎ−ペンタン、イソペンタンなど）、ヘキサン（ｎ−ヘキサンなど）など）、芳香族炭化水素（トルエンなど）、ハロゲン化炭化水素（三塩化フッ化メタンなど）、エーテル類（ジメチルエーテル、石油エーテルなど）、ケトン類（アセトン、メチルエチルケトンなど）など］などが挙げられる。これらの揮発性発泡剤は、単独で又は二種以上組み合わせて使用できる。
【００６１】
これらの揮発性発泡剤のうち、有機系物理発泡剤、特に、イソブタンなどの脂肪族炭化水素が好ましい。
【００６２】
発泡剤の割合は、シリル変性ポリオレフィン１００重量部に対して、例えば１〜３０重量部、好ましくは２〜２５重量部、さらに好ましくは３〜２０重量部（特に５〜１５重量部）程度であってもよい。
【００６３】
（核剤）
本発明の水架橋性樹脂組成物は、ガス発生成分を吸着し、気泡を微細化して、気泡膜を薄膜化でき、柔軟性、表面平滑性を向上するために、核剤（発泡核剤）をさらに含んでいてもよい。核剤は、クエン酸などの有機系核剤であってもよいが、通常、無機系核剤である。核剤の形態は、球状、楕円体状、扁平状（平板状など）、無定形状などであってもよい。
【００６４】
無機系核剤としては、炭素材（グラファイト、カーボンブラックなど）、金属珪酸塩（珪酸カルシウム、珪酸マグネシウム、珪酸アルミニウム、アルミノ珪酸マグネシウム、タルク、クレー、マイカ、珪藻土、ゼオライト、カオリン、ベントナイト、スメクタイト、ワラストナイトなど）、金属炭酸塩（炭酸カルシウム、炭酸水素ナトリウムなど）、金属水酸化物（水酸化アルミニウムなど）、金属酸化物（シリカ、アルミナ、酸化マグネシウム、酸化亜鉛など）などが例示できる。これらの核剤は、単独で又は二種以上組み合わせて使用できる。これらの核剤のうち、タルク、炭酸カルシウム、シリカが好ましい。
【００６５】
核剤の平均径（平均粒子径Ｄ５０など）は、例えば、２５μｍ以下、好ましくは０．１〜２０μｍ、さらに好ましくは０．３〜１８μｍ程度であってもよく、通常、１５μｍ以下（例えば、０．５〜１０μｍ程度）である。平均径が小さすぎると、発泡体特性の改善効果が十分でなく、大きすぎると、発泡が阻害されるようである。なお、核剤の平均径は、レーザー回折法に基づいて測定できる。
【００６６】
核剤の割合は、シリル変性ポリオレフィン１００重量部に対して、例えば、０．１〜１０重量部、好ましくは０．２〜８重量部、さらに好ましくは０．３〜５重量部（例えば、０．５〜３重量部）程度であってもよい。
【００６７】
（架橋促進剤）
本発明の水架橋性樹脂組成物は、水架橋を促進するための架橋促進剤（シラノール縮合触媒）をさらに含んでいてもよい。
【００６８】
架橋促進剤としては、慣用のシラノール縮合触媒、例えば、有機酸、無機酸、アミン類、有機金属化合物などを利用できる。
【００６９】
有機酸としては、例えば、酢酸、カプリル酸、ステアリン酸などの脂肪族モノカルボン酸；マレイン酸などの脂肪族ジカルボン酸；ナフテン酸などの脂環族カルボン酸；トルエンスルホン酸などのアレーンステアリン酸などが挙げられる。有機酸は、酢酸第一錫、カプリル酸第一錫、カプリル酸亜鉛などの脂環族モノカルボン酸金属塩、ナフテン酸コバルト、ナフテン酸鉛などの脂環族カルボン酸金属塩などであってもよい。
【００７０】
無機酸としては、例えば、塩酸、硫酸などが挙げられる。無機酸は、硫酸錫などの無機酸金属塩であってもよい。
【００７１】
アミン類としては、例えば、エチルアミン、ジブチルアミン、ヘキシルアミンなどの脂肪族アミン、ピリジンなどの環状アミンなどが挙げられる。
【００７２】
有機金属化合物としては、例えば、ジブチル錫ジアセテート、ジブチル錫ジカプリレート（オクトエート）、ジブチル錫ジラウレート、ジブチル錫ジオレエート、ジブチル錫ジカプリレート、ジオクチル錫ジラウレート、ジオクチル錫ジオレエートなどのジアルキル錫ジ脂肪酸エステル；チタン酸テトラブチルエステル、チタン酸テトラノニエルエステルなどのチタン酸アルキルエステルなどが挙げられる。
【００７３】
これらの架橋促進剤は、単独で又は二種以上組み合わせて使用できる。これらのうち、架橋促進能が高い点から、錫を含む架橋促進剤が好ましく、ジオクチル錫ジラウレートなどのジＣ４−１２アルキル錫Ｃ２−１８脂肪酸エステルが特に好ましい。
【００７４】
架橋促進剤の割合は、シリル変性ポリオレフィン１００重量部に対して、例えば、０．００１〜２重量部、好ましくは０．００２〜１重量部、さらに好ましくは０．００３〜０．６重量部（特に０．００５〜０．４重量部）程度である。架橋促進剤の割合が少なすぎると、水架橋の進行が遅くなり、多すぎると、発泡倍率が低下する虞がある。
【００７５】
（他の添加剤）
本発明の水架橋性樹脂組成物は、発泡性組成物に添加される慣用の添加剤をさらに含んでいてもよい。慣用の添加剤としては、脂肪酸アマイド以外の他の収縮防止剤（例えば、ポリオキシエチレンフェニルエーテルなどのノニオン界面活性剤など）、他の樹脂成分又は熱可塑性エラストマー（例えば、シリル変性されていない前記ポリオレフィンや、オレフィン系エラストマーなど）、充填剤（ガラス繊維、炭素繊維などの繊維充填剤など）、安定剤（ヒンダードフェノール系酸化防止剤などの酸化防止剤；紫外線吸収剤、耐熱安定剤、耐候安定剤など）、発泡助剤、着色剤（染料、顔料など）、分散剤、離型剤、防曇剤、滑剤、潤滑剤、衝撃改良剤、可塑剤、収縮防止剤、帯電防止剤、アンチブロッキング剤、抗菌剤、防腐剤、防カビ剤、光触媒（酸化チタンなど）、重金属不活性剤（銅害防止剤など）などが挙げられる。これらの添加剤は、単独で又は二種以上組み合わせて使用できる。これらの添加剤の割合は、シリル変性ポリオレフィン１００重量部に対して０．０１〜２０重量部、好ましくは０．０５〜１０重量部、さらに好ましくは０．１〜５重量部程度である。
【００７６】
これらの添加剤のうち、発泡成形中に架橋反応が進行し過ぎて、発泡を阻害しない観点から、加水分解縮合性基に対して反応可能な基（又は容易に分解してこのような基を発生する基）、例えば、エステル基やヒドロキシル基を実質的に含まない添加剤が好ましく、ヒドロキシル基を含まない添加剤（分解性発泡剤などの発泡剤や収縮防止剤など）が特に好ましい。
【００７７】
（水架橋性樹脂組成物の製造方法）
水架橋性樹脂組成物は、慣用の方法により、構成成分を混合（又は混練）することにより製造できる。水架橋性樹脂組成物は、例えば、構成成分を溶融混練することなく、粉粒状又はペレット状の形態で単純に混合するドライブレンド（通常、タンブラー、Ｖ型ブレンダーなどの混合機を用いて、室温で混合するドライブレンド）により調製してもよく、構成成分（例えば、シリル変性ポリオレフィン、脂肪酸アマイド及び核剤など）を溶融混練することにより調製してもよい。代表的な方法では、必要により混合機（タンブラー、Ｖ型ブレンダー、ヘンシェルミキサー、ナウタミキサー、リボンミキサー、メカノケミカル装置、押出混合機など）で構成成分を予備混合した後、種々の溶融混練機（例えば、ニーダー、一軸又は二軸押出機など）を用いて、溶融混練する場合が多い。溶融混練温度は、例えば、１５０〜３００℃、好ましくは１６０〜２８０℃、さらに好ましくは１７０〜２５０℃程度であってもよい。溶融混練では加圧してもよく、圧力は、例えば１〜１００ＭＰａ、好ましくは５〜５０ＭＰａ、さらに好ましくは１０〜３０ＭＰａ程度である。溶融混練物は、慣用のペレット化手段（ペレタイザーなど）により、ペレット化してもよい。
【００７８】
なお、シリル変性ポリオレフィンを溶融混練により加熱重合する場合、脂肪酸アマイド及び他の添加剤（発泡剤、架橋促進剤を除く添加剤など）の少なくとも一部は、加熱重合の際にポリオレフィン、シリル化合物と共に添加してもよい。
【００７９】
さらに、架橋促進剤は、予めポリオレフィンに配合してマスターバッチとして調製し、発泡工程においてシリル変性ポリオレフィンに添加してもよい。マスターバッチにおいて、架橋促進剤の割合は、ポリオレフィン１００重量部に対して、例えば、０．１〜５０重量部、好ましくは０．５〜３０重量部、さらに好ましくは１〜１０重量部程度である。
【００８０】
また、樹脂成分又は核剤に発泡剤を含浸させたり、樹脂成分と核剤と発泡剤とを混合することにより、樹脂組成物に予め発泡剤を含有させてもよく、発泡成形過程で樹脂組成物に発泡剤を添加又は注入してもよい。
【００８１】
［発泡体］
本発明の発泡体は、前記水架橋性樹脂組成物で形成されており、発泡倍率は１．１倍以上（例えば１．５〜１００倍程度）から選択できるが、水架橋性（湿気硬化性）のシリル変性ポリオレフィンの発泡体であるにも拘わらず、１０倍以上の高い発泡倍率の発泡体も調製できる。具体的には、発泡体の発泡倍率は、例えば３〜８０倍、好ましくは５〜６０倍、さらに好ましくは１０〜５０倍（特に２０〜４０倍）程度であってもよい。
【００８２】
本発明の発泡体の密度（見掛密度）は、ＪＩＳ  Ｋ６７６７に準じて、例えば０．０１〜０．１ｇ／ｃｍ３、好ましくは０．０１２〜０．０８ｇ／ｃｍ３、さらに好ましくは０．０１５〜０．０５ｇ／ｃｍ３（特に０．０２〜０．０４ｇ／ｃｍ３）程度である。見掛密度が小さすぎると剛性が低下して脆くなり易く、見掛密度が大きすぎると剛性が大きくなりソフト性が低下し易い。
【００８３】
本発明の発泡体の気泡構造は、連続気泡構造、独立気泡構造、これらの構造が混合した構造などであってもよいが、生産性などの点から、独立気泡構造が好ましい。発泡体の独立気泡率は８０体積％以上（例えば、８０〜１００体積％）、好ましくは８３〜９９体積％、さらに好ましくは８５〜９８体積％程度であってもよい。発泡セルの隔膜（又は隔壁）の平均厚みは、０．１〜４０μｍ、好ましくは０．３〜３０μｍ、さらに好ましくは０．４〜２０μｍ程度である。
【００８４】
なお、発泡セルの隔膜の平均厚みは、光学顕微鏡写真などを使用して実測する方法、以下の式を利用して測定する方法などにより測定できる。
【００８５】
独立気泡の形状（又は断面形状）は、特に制限されず、不定形状であってもよいが、通常、円形状（例えば、真円形状、楕円形状など）や多角形状（例えば、三角形状、四角形状、五角形状、六角形状など）であってもよく、これらの形状は二種以上混在していてもよい。
【００８６】
発泡体の平均気泡径は、例えば、４０〜１０００μｍ、好ましくは８０〜６００μｍ、さらに好ましくは１００〜５００μｍ程度である。平均気泡径は、慣用の方法、例えば、三次元表面構造解析顕微鏡を用いて測定することにより算出できる。
【００８７】
本発明の発泡体は水架橋されており、キシレンを用いて１３５℃で８時間抽出する方法で測定したゲル分率が３０重量％（特に５０重量％以上）であってもよく、例えば、５０〜９９重量％、好ましくは５５〜９５重量％、さらに好ましくは６０〜９０重量％（特に６５〜８０重量％）程度であってもよい。ゲル分率が小さすぎると、発泡体の表面平滑性や耐熱性などが低下する虞がある。なお、本発明において、ゲル分率の測定方法は、後述する実施例に記載の方法で測定できる。
【００８８】
本発明の発泡体の形状は、特に制限されず、例えば、棒状、紐状などの一次元的形状、シート状、フィルム状、二次元網目（ネット）状などの二次元的形状、ブロック状、板状、三次元網目状、パイプ状などの三次元的形状であってもよい。
【００８９】
シート状発泡体の厚み（平均厚み）は、用途に応じて適宜選択でき、例えば、０．５〜５０ｍｍ、好ましくは０．７〜３０ｍｍ、さらに好ましくは１〜２０ｍｍ程度であってもよい。
【００９０】
本発明の発泡体の表面は平滑であってもよく、凹凸を有していてもよい。例えば、シート状（又はフィルム状）の発泡体には、両面が平滑なシート、一方の面に凹凸（リブなど）を有し、かつ他方の面が平滑なシート、両面に凹凸（リブなど）を有するシートなどが含まれる。本発明では、軟質なオレフィン系ポリマー及び核剤により気泡膜を薄膜化できるため、表面平滑性を向上することもできる。
【００９１】
［発泡体の製造方法］
本発明の発泡体は、前記水架橋性樹脂組成物を発泡成形する発泡工程、発泡成形した組成物を架橋する架橋工程を含む製造方法により得られる。
【００９２】
本発明では、発泡工程と架橋工程とを同時に進行させてもよいが、発泡成形を円滑に進行させ、かつ発泡倍率を向上できる点から、発泡工程を経た後に架橋工程に供するのが好ましい。
【００９３】
発泡工程において、発泡成形法としては、慣用の方法、例えば、押出成形法（例えば、Ｔダイ法、インフレーション法など）、射出成形法などを使用できる。これらのうち、一軸又は二軸押出し機などを用いた押出成形法が汎用される。また、必要により、前記発泡体（特に、シート状発泡体）を二次加工［例えば、真空成形、圧空成形、真空圧空成形、マッチモールド成形などの熱成形（例えば、金型を用いる熱成形）］してもよい。なお、発泡成形又は二次成形温度は、前述の水架橋性樹脂組成物の溶融混練温度と同一の範囲から選択できるが、溶融混練した組成物を一旦所定の温度に冷却した後、押出成形してもよい。冷却後の押出成形の温度（発泡温度）は、シリルポリ変性ポリオレフィンの種類に応じて選択できるが、押出機内での架橋進行を抑制するためには、２００℃以下であってもよく、例えば、８０〜２００℃、好ましくは９０〜１８０℃、さらに好ましくは１００〜１５０℃程度である。発泡温度が低すぎると、発泡倍率が低下し易く、高すぎると、架橋が進行するためか、発泡倍率が低下する虞がある。
【００９４】
発泡工程では、シリル変性ポリオレフィンの発泡を損なわない範囲であれば架橋してもよいが、高い発泡倍率を確保するために実質的に架橋させないのが好ましい。発泡工程で水架橋を進行させないためには、例えば、加水分解縮合性基に対して反応可能な基を有さない添加剤を用い、かつ添加剤の種類を選択すること、各成分の配合割合を調整すること、成形条件を調整することなどを組み合わせて制御するのが好ましい。
【００９５】
架橋工程では、空気中の水分によりシリル変性ポリオレフィンを水架橋できる。架橋処理は、非加熱状態（１５〜２５℃程度の室温）で架橋させてもよいが、生産性を向上させるために、加熱して架橋してもよい。加熱温度は、例えば４０〜１００℃、好ましくは５０〜８０℃、さらに好ましくは５５〜７０℃程度である。
【実施例】
【００９６】
以下に、実施例に基づいて本発明をより詳細に説明するが、本発明はこれらの実施例によって限定されるものではない。なお、試験片の原料（中間原料）及び評価方法は、以下の通りである。
【００９７】
［原料］
（ポリオレフィン）
ＬＤＰＥ：低密度ポリエチレン、日本ポリエチレン（株）製「ノバッテクＬＤ  ＬＥ２００Ｍ１」、ＭＦＲ０．８ｇ／１０分
ＥＶＡ：エチレン−酢酸ビニル共重合体、東ソー（株）製「ウルトラセン５４３」、酢酸ビニル含量１０モル％、ＭＦＲ１．３ｇ／１０分。
【００９８】
（添加剤）
シリル化合物：トリメトキシシリルエテン、信越化学工業（株）製「ＫＢＭ１００３」
重合開始剤（有機過酸化物）：ジクミルパーオキサイド、日油（株）製「パークミルＤ−４０」
核剤：タルク、日本タルク（株）製「ミクロエースＫ−１」、平均粒子径７．４μｍ
酸化防止剤：ソンウォン（Ｓｏｎｇｗｏｎ）社製「Ｓｏｎｇｗｏｎ１０１０」
ステアリン酸アマイド（収縮防止剤）：日油（株）製「アルフローＳ−１０」
架橋促進剤：ジオクチル錫ジラウレート、堺化学工業（株）製「ＫＳ−１２００Ａ−１」
イソブタン（発泡剤）：コスモ石油ガス（株）製「コスモイソブタンミックス」
エチレンビス（テトラブロモイソインドリンジオン）（難燃剤）：アルベマール日本（株）製「ＢＴ−９３」
テトラブロモ無水フタル酸（難燃剤）：アルベマール日本（株）製「ＲＢ−４９」
エタン−ジイル−ビス−ペンタブロモベンゼン（難燃剤）：大日精化工業（株）製「ダイフネンＥＨ９３１（Ｃ）」、三酸化アンチモン含有物（表中の三酸化アンチモンは、ダイフネンＥＨ９３１（Ｃ）中に含まれる三酸化アンチモンである）
デカブロモジフェニルエーテル（難燃剤）：東ソー（株）製「フレームカット１１０Ｒ」
三酸化アンチモン（難燃助剤）：（株）鈴裕化学製「ヒロマスターＣ６０５」。
【００９９】
［中間原料］
（シリル変性ポリオレフィンの合成例１）
重合開始剤０．４重量部、核剤０．５重量部、酸化防止剤０．５重量部、トリメトキシシリルエテン４．０重量部及びステアリン酸アマイド２．０重量部を混合し、ＬＤＰＥ１００重量部に添加してタンブラーミキサーで混合した。ＬＤＰＥ表面にシリル化合物を含む混合物が付着するまで混合後、バレル温度を１８０℃に設定した口径４０ｍｍの単軸押出機を用いて圧力１０ＭＰａで溶融混練し、シリル変性ポリオレフィンＡを調製した。
【０１００】
（シリル変性ポリオレフィンＢの合成例２）
重合開始剤の使用量を０．２重量部、トリメトキシシリルエテンの使用量を２．０重量部に変更する以外は合成例１と同様にしてシリル変性ポリオレフィンＢを調製した。
【０１０１】
（シリル変性ポリオレフィンＣの合成例３）
ＬＤＰＥの代わりにＥＶＡを用いる以外は合成例１と同様にしてシリル変性ポリオレフィンＣを調製した。
【０１０２】
（架橋促進剤マスターバッチの調製）
２．５重量部の架橋促進剤と、１００重量部のＬＤＰＥとをタンブラーミキサーで混合した。ＬＤＰＥ表面に架橋促進剤が付着するまで混合後、バレル温度を１８０℃に設定した口径４０ｍｍの単軸押出機を用いて圧力１０ＭＰａで溶融混練し、架橋促進剤マスターバッチ（ＭＢ）を調製した。
【０１０３】
シリル変性ポリオレフィン及び架橋促進剤ＭＢの組成を表１に示す。
【０１０４】
【表１】
0006301216.tif 000002
【０１０５】
［見掛密度］
見掛密度（ｇ／ｃｍ３）は、ＪＩＳ  Ｋ６７６７に準拠して測定した。
【０１０６】
［発泡倍率］
発泡倍率は、以下の式に基づいて算出した。
【０１０７】
発泡倍率（倍）＝発泡体用樹脂組成物の密度／発泡体の密度。
【０１０８】
［発泡性］
発泡性は、発泡倍率に基づいて以下の基準により評価した。
【０１０９】
○…２０倍以上（合格）
×…２０倍未満（不合格）。
【０１１０】
［ゲル分率］
サンプル約０．１ｇ（ｗ１）を予め質量を測定した４００メッシュのステンレス金網（ｗ２）で包み、キシレン１００ｍｌ中で１３５℃、８時間抽出する。その後ステンレス金網を取り出し、８０℃，４時間乾燥して質量（ｗ３）を測定し、以下の計算式に基づいてゲル分率を算出した。
【０１１１】
ゲル分率（％）＝｛（ｗ３−ｗ２）／ｗ１｝×１００。
【０１１２】
［厚み収縮率］
厚み収縮率は、ＪＩＳ  Ａ９５１１に準拠して、１２０℃±５℃で１６８時間処理した後の収縮率を測定した。
【０１１３】
［耐熱性］
耐熱性は、厚み収縮率に基づいて以下の基準により評価した。
【０１１４】
○…７％以下（合格）
×…７％を超える（不合格）。
【０１１５】
［燃焼距離及び速度］
燃焼距離及び速度は、ＵＬ９４ＨＢＦ法に準拠して測定した。
【０１１６】
［燃焼性］
燃焼性は、燃焼距離及び速度に基づいて、以下の基準により評価した。
【０１１７】
○…燃焼距離が１２５ｍｍ未満又は燃焼速度が４０ｍｍ／分未満（合格）
×…燃焼距離が１２５ｍｍ以上であり、かつ燃焼速度が４０ｍｍ／分以上（不合格）。
【０１１８】
［表面平滑性］
表面外観（表面平滑性）は目視により発泡体の表面を観察し、以下の基準により評価した。
【０１１９】
○…表面が平滑である
×：表面が凹凸である。
【０１２０】
［総合評価］
各評価項目が全て合格の場合は総合評価を「○」とし、１項目でも不合格である場合は総合評価を「×」とした。
【０１２１】
実施例１〜７及び比較例１〜４
口径４０ｍｍの第１段単軸押出機に、表２に示す成分（発泡剤を除く）を供給し、温度１９０℃、圧力１７ＭＰａで溶融混練し、前記押出機の先端近くに設けた発泡剤注入口から発泡剤を、樹脂組成物に圧入混練して、口径５０ｍｍの第２段単軸押出機で樹脂温度が１１０℃程度になるまで冷却し、ダイスより大気中に押出して、パイプ状（外径３０ｍｍ、内径２０ｍｍ）に押出成形し、発泡体を得た。さらに、約６０℃に加温したオーブン中に１日間放置してオーブン中の水分により水架橋させた。得られた発泡体の評価結果を表２に示す。
【０１２２】
【表２】
0006301216.tif 000003
【０１２３】
表２から明らかなように、実施例の発泡体は、発泡性、耐熱性、表面平滑性のバランスに優れるのに対して、比較例１〜４の発泡体は、発泡性が低かった。
【０１２４】
実施例８〜１１
表３に示す割合で、実施例１と同様にして発泡体を得た。得られた発泡体の評価結果を表３に示す。
【０１２５】
【表３】
0006301216.tif 000004
【０１２６】
表３の結果から明らかなように、実施例（特に実施例９及び１０）の発泡体は、燃焼速度が遅い。
【産業上の利用可能性】
【０１２７】
本発明の水架橋性樹脂組成物は、高発泡倍率であり、かつ耐熱性に優れた発泡体を形成できる。そのため、本発明の樹脂組成物及び発泡体は、種々の用途、例えば、電気・電子部品の梱包用資材や配管の断熱材、建築資材（壁材、隙間又は目地部の充填材など）、土木資材、農業資材、自動車部品（自動車天井材などの内装材、外装材など）、包装資材（容器、緩衝材など）、生活資材（日用品など）などに利用できる。なお、緩衝材は、シート状、ネット状、繭玉状、袋状、キャップ状、パイプ状、ブロック状、棒状などの種々の形態であってもよい。